Microsonde WDS optimisée pour une détection de lithium dans un échantillon, la microsonde WDS comprenant une microsonde de Castaing couplée à un spectromètre WDS, l’échantillon, inclus dans une enceinte de la microsonde de Castaing, étant destiné à être bombardé par un faisceau d’électrons, pour émettre des photons X, qui sont destinés à être diffractés par un cristal monochromateur inclus dans le spectromètre WDS, des rayons X diffractés pénétrant dans un compteur proportionnel, et un spectre WDS étant obtenu, la microsonde WDS étant caractérisée en ce que : - le cristal monochromateur du spectromètre WDS est un pseudo cristal multicouche ayant un domaine spectral incluant les longueurs d’onde d’émission du lithium sous sa forme métal et sous au moins l’une de ses formes oxydes ; - une première fenêtre de séparation est disposée à une interface entre le spectromètre WDS et l’enceinte de la microsonde de Castaing ; - une deuxième fenêtre de séparation est disposée à une entrée du compteur proportionnel, les rayons X diffractés traversant cette deuxième fenêtre de séparation en pénétrant dans le compteur proportionnel ; - chacune des première et deuxième fenêtres de séparation étant un film en nitrure de silicium, d’une épaisseur comprise entre 18 nm et 22 nm ; - chaque film en nitrure de silicium étant supporté par une grille en silicium polycristallin, d’une épaisseur comprise entre 7,5 µm et 8,5 µm, déposée sur l’une des deux faces du film en nitrure de silicium ; - le film en nitrure de silicium de la deuxième fenêtre de séparation comprenant en outre un film en aluminium, d’une épaisseur comprise entre 1 nm et 2 nm, déposée sur l’autre des deux faces du film en nitrure de silicium ; - lorsque l’échantillon est bombardé par le faisceau d’électrons, le spectromètre WDS est destiné à être maintenu sous une pression inférieure à 9,1.10 -1 Pa et l’enceinte de la microsonde de Castaing est destinée à être maintenue sous une pression comprise entre 9,3.10 -5 Pa et 2,5.10 -5 Pa ; - un moyen pour protéger la première fenêtre de séparation d’une surpression ou d’une sous pression lors de l’introduction ou le retrait de l’échantillon dans l’enceinte de la microsonde de Castaing. Microsonde WDS optimisée selon la revendication 1, dans laquelle chaque grille est munie d’une pluralité de trous ayant une dimension comprise entre 0,323 mm et 0,343 mm, les trous ayant de préférence une section droite de forme hexagonale. 3 . Microsonde WDS optimisée selon la revendication 1 ou la revendication 2, dans laquelle le pseudo cristal multicouche est un empilement de n ensembles de quatre couches, n étant un nombre entier compris entre 20 et 30, déposés sur un substrat, les quatre couches (19, 20, 21, 22) formant une période d’empilement d de 19,7 nm, les quatre couches étant respectivement une couche de silicium pur, une couche de bore pur, une couche de carbure de bore, une couche de carbure de silicium. 4 . Microsonde WDS optimisée selon l’une quelconque des revendications 1 à 3, dans laquelle le moyen pour protéger la première fenêtre de séparation d’une surpression ou d’une sous pression est une vanne de réduction automatique du flux, qui est placée en amont d’un système de pompage primaire de la microsonde électronique de Castaing. Procédé de détection du lithium dans un échantillon à l’aide d’une microsonde WDS selon l’une quelconque des revendications 1 à 4, comprenant : - une mise en place de l’échantillon dans la microsonde WDS ; - une application d’une pression inférieure à 9,1.10 - 1 Pa dans le spectromètre WDS et d’une pression comprise entre 9,3.10 -5 Pa et 2,5.10 -5 Pa dans l’enceinte de la microsonde de Castaing ; - un bombardement d’une zone de l’échantillon avec un faisceau d’électrons, de manière à ce qu’il émette des rayons X ; - une diffraction des rayons X par le cristal monochromateur ; - un comptage des rayons X diffractés pénétrant dans le compteur proportionnel ; - une obtention d’un spectre WDS de l’échantillon ; - si l’échantillon comporte du lithium dans la zone bombardée, une détection du lithium par identification d’une ou plusieurs raies d’émission du lithium dans le spectre WDS obtenu. Procédé de détection selon la revendication 5, dans lequel le faisceau d’électrons est obtenu par application d’une tension d’accélération de 5 kV et d’un courant de 700 nA. Procédé de détection selon la revendication 5 ou la revendication 6, comprenant en outre, pour chaque raie d’émission du lithium identifiée : - une soustraction d’un bruit de fond et un ajustement par une fonction Pseudo-Voigt, pour calculer une intensité de ladite raie d’émission du lithium identifiée ; - un calcul d’un facteur de forme de ladite raie d’émission du lithium identifiée en prenant comme référence une intensité de la raie d’émission du lithium sous forme métal ; - une comparaison du facteur de forme calculé avec des facteurs de forme attribués respectivement à une raie d’émission du lithium sous forme métal et à une ou plusieurs raies d’émission du lithium sous une forme oxyde ; - une détermination du facteur de forme attribué qui est le plus proche du facteur de forme calculé, moyennant quoi on déduit si le lithium détecté est sous forme métal ou sous forme oxyde.